(57)【要約】【課題】  本発明が解決しようとする課題は、重合性の液晶組成物を構成した場合他の液晶化合物と優れた溶解性を有し、前記重合性の液晶組成物を硬化させた場合に優れた耐熱性及び機械強度を示す重合性化合物を提供すること及び屈折率異方性の値が大きく且つ良好な光学特性を示す光学異方体を提供することである。【解決手段】  一般式（Ｉ）【化１】2011184417.tif 000042で表される重合性化合物を提供し、当該化合物を構成部材とする液晶組成物、更に、当該液晶組成物を用いた光学異方体、又は液晶デバイスを提供する。本願発明の重合性化合物は、他の液晶化合物との優れた溶解性を有することから重合性組成物の構成部材として有用である。又、本願発明の重合性化合物を含有する重合性成物は、液晶相温度範囲が広く当該重合性組成物を用いた光学異方体は、耐熱性が高く、偏向板、位相差板等の用途に有用である。【選択図】        なし【特許請求の範囲】
【請求項１】
一般式（Ｉ）
【化１】
2011184417.tif 000040
（式中、Ｒ１は以下の式（Ｒ−１）から式（Ｒ−１５）の何れか
【化２】
2011184417.tif 000041
を表し、Ｓ１は、炭素数１〜１２のアルキレン基、又は単結合を表すが、メチレン基は酸素原子、−ＣＯ−、−ＣＯＯ−、−ＯＣＯ−、−ＯＣＯＯ−、−Ｃ≡Ｃ−又は−Ｃ＝Ｃ−に置き換えられても良いが、これらにより置換した場合に２個以上の酸素原子、２個以上の−Ｃ≡Ｃ−及び２個以上の−Ｃ＝Ｃ−が隣り合うことは無く、Ｌ１は、単結合、−Ｏ−、−Ｓ−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＣＯ−ＮＲ１１−、−ＮＲ１１−ＣＯ−、−ＳＣＨ２−、−ＣＨ２Ｓ−、−ＣＨ＝ＣＲ１１−ＣＯＯ−、−ＣＯＯ−ＣＲ１１＝ＣＨ−、−ＣＨ＝ＣＲ１１−ＯＣＯ−、−ＯＣＯ−ＣＲ１１＝ＣＨ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＯＣＯＣＨ２−、−ＣＨ２ＯＣＯ−、−ＣＯＯＣＨ２−、−ＣＨ２ＣＯＯ−、−ＯＣ２Ｈ４Ｏ−、−ＣＨ＝ＣＨ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−を表し（式中、Ｒ１１は水素原子又は炭素原子１〜４のアルキル基を表す。）、Ｍ１は、１，４−フェニレン基、１，４−シクロヘキシレン基、ピリジン−２，５−ジイル基、ピリミジン−２，５−ジイル基、ナフタレン−２，６−ジイル基、１，２，３，４−テトラヒドロナフタレン−２，６−ジイル基又は１，３−ジオキサン−２，５−ジイル基を表し、Ｍ２は１，４−フェニレン基、１，３，５−ベンゼントリイル基、１，３，４−ベンゼントリイル基、１，３，４，５−ベンゼンテトライル基、１，４−シクロヘキシレン基、１，３，５−シクロヘキサントリイル基、１，３，４−シクロヘキサントリイル基、１，３，４，５−シクロヘキサンテトライル基、ピリジン−２，５−ジイル基、ピリミジン−２，５−ジイル基、ナフタレン−２，６−ジイル基、ナフタレン−２，５，６−トリイル基、ナフタレン−２，５，６，７−テトライル基、１，２，３，４−テトラヒドロナフタレン−２，６−ジイル基、１，２，３，４−テトラヒドロナフタレン−２，５，６−トリイル基、１，２，３，４−テトラヒドロナフタレン−２，５，６，７−テトライル基、１，３−ジオキサン−２，５−ジイル基を表すが、Ｍ１及びＭ２は、お互い独立して無置換であるか又は炭素数１〜１２のアルキル基、炭素数１〜１２のハロゲン化アルキル基、炭素数１〜１２のアルコキシ基、炭素数１〜１２のハロゲン化アルコキシ基、ハロゲン、シアノ基、又はニトロ基で置換されていても良く、Ｚは、水素原子、フッ素原子、塩素原子、シアノ基、−ＳＣＮ、−ＯＣＦ３、又は１〜１２個の炭素原子を有するアルキル基を表し、該アルキル基は酸素原子同士が直接結合しないものとしてメチレン基が酸素原子、硫黄原子、−ＣＯ−、−ＣＯＯ−、−ＯＣＯ−、−ＯＣＯＯ、−ＣＨ＝ＣＨ−、又は−Ｃ≡Ｃ−で置換されても良く、又はＺは−Ｌ２−Ｓ２−Ｒ２（式中Ｒ２、Ｓ２及びＬ２はＲ１、Ｓ１及びＬ１と同じ意味を表す。）を表し、ｎは０、１、２又は３を表し、ｎが２又は３を表す場合、２個あるいは３個存在するＬ１は同一であっても異なっていても良く、２個あるいは３個存在するＭ１は同一であっても異なっていても良く、ｋは１、２又は３を表すが、ｋが２又は３を表す場合、２個あるいは３個存在するＺは同一であっても異なっていても良い。）で表される重合性化合物。
【請求項２】
一般式（Ｉ）において、Ｌ１が−Ｏ−、−ＯＣＨ２−、−ＣＨ２Ｏ−、−ＣＯＯ−、−ＯＣＯ−、−Ｃ２Ｈ４−、−Ｃ≡Ｃ−、又は単結合を表し、Ｍ１が１，４−シクロヘキシレン基、１，４−フェニレン基、ナフタレン−２，６−ジイル基又は、テトラヒドロナフタレン−２，６−ジイル基を表し、Ｍ２が１，４−フェニレン基、１，４−シクロヘキシレン基、ナフタレン−２，６−ジイル基、１，３，５−ベンゼントリイル基又は１，３，４−ベンゼントリイル基を表すが、Ｍ１及びＭ２はお互い独立してアルキル基、ハロゲン化アルキル基、アルコキシ基、ハロゲン化アルコキシ基、ハロゲン、シアノ基又はニトロ基により置換されていても良い請求項１記載の重合性化合物。
【請求項３】
ｎが０、１及び２を表す請求項１又は２記載の重合性化合物。
【請求項４】
一般式（Ｉ）において、Ｍ２が無置換であるかアルキル基、ハロゲン化アルキル基、アルコキシ基、ハロゲン化アルコキシ基、ハロゲン、シアノ基又はニトロ基により置換されていても良い１，４−フェニレン基、ナフタレン−２，６−ジイル基又は、１，３，４−ベンゼントリイル基を表す請求項１〜３のいずれか１項に記載の重合性化合物。
【請求項５】
一般式（Ｉ）において、Ｒ１及びＲ２がお互いに独立して式（Ｒ−１）又は式（Ｒ−２）を表す請求項１〜４のいずれか１項に記載の重合性化合物。
【請求項６】
ｎが１又は２を表す請求項１、２、４又は５のいずれか１項に記載の重合性化合物。
【請求項７】
Ｌ１が−ＯＣＨ２−、−ＣＨ２Ｏ−、−ＣＯＯ−、−ＯＣＯ−、又は単結合を表す請求項１〜６のいずれか１項に記載の重合性化合物。
【請求項８】
ｎが０であり、Ｍ２が１，４−フェニレン基、１，３，５−ベンゼントリイル基、１，３，４−ベンゼントリイル基、１，３，４，５−ベンゼンテトライル基、ナフタレン−２，６−ジイル基、ナフタレン−２，５，６−トリイル基又はナフタレン−２，５，６，７−テトライル基を表すか又は、ｎが１、２又は３であり、Ｍ１が１，４−フェニレン基又はナフタレン−２，６−ジイル基を表す請求項１、２、４、５又は７のいずれか１項に記載の重合性化合物。
【請求項９】
請求項１〜８のいずれか１項に記載される重合性化合物を含有する液晶組成物。
【請求項１０】
請求９記載の重合性化合物を含有する液晶組成物の重合体により構成される光学異方体。
【請求項１１】
請求項１０記載の光学異方体を用いることを特徴とする液晶表示素子。
【請求項１２】
請求項１〜８のいずれか１項に記載される重合性化合物及び非重合性液晶化合物を含有する液晶組成物を重合し得られる高分子安定型液晶表示素子。
【発明の詳細な説明】
【技術分野】
【０００１】
本発明は重合性化合物、及び当該化合物を含有する液晶組成物、更に当該液晶組成物の硬化物である光学異方体又は液晶デバイスに関する。
【背景技術】
【０００２】
近年、情報化社会の進展に伴い液晶ディスプレイに必須な偏向板、位相差板などに用いられる光学補償フィルムの重要性は益々高まっており、耐久性が高く、高機能化が求められる光学補償フィルムには重合性の液晶組成物の重合物を使用する例が報告されている。光学補償フィルム等に用いる光学異方体は光学特性だけでなく化合物の重合速度、溶解性、融点、ガラス転移点、重合物の透明性、機械的強度、表面硬度及び耐熱性なども重要な因子となる。
【０００３】
重合性の液晶組成物を構成する化合物として従来は、１，４−フェニレン基をエステル結合によって連結した構造を有する化合物（特許文献１参照）や、フルオレン基を有する化合物（特許文献２参照）が提案されている。しかしながら、当該引用文献記載の重合性化合物は溶解性が低く、液晶組成物からの析出等の問題があった。一方、溶解性を向上させるために桂皮酸構造をとした重合性化合物が開示されている（特許文献３参照）。この化合物は溶解性こそ改善しているが、熱及び光により容易にシス−トランス異性化を起こすため、位相差の耐熱性及び表面硬度等が低いという問題点を有していた。
【先行技術文献】
【特許文献】
【０００４】
【特許文献１】特表平１０−５１３４５７号公報
【特許文献２】特開２００５−６０３７３公報
【特許文献３】特開２００５−１２００９１公報
【発明の概要】
【発明が解決しようとする課題】
【０００５】
本発明が解決しようとする課題は、重合性の液晶組成物を構成した場合に他の重合性化合物及び液晶化合物との優れた溶解性を有し、前記重合性の液晶組成物を硬化させた場合に優れた耐熱性及び表面硬度等を示す重合性化合物を提供すること及び屈折率異方性の値が大きく且つ良好な光学特性を示す光学異方体を提供することである。
【課題を解決するための手段】
【０００６】
本願発明者らは重合性化合物における種々の置換基の検討を行った結果、特定の構造を有する重合性化合物が前述の課題を解決できることを見出し、本願発明を完成するに至った。
【０００７】
本願発明は、一般式（Ｉ）
【０００８】
【化１】
2011184417.tif 000002
【０００９】
（式中、Ｒ１は以下の式（Ｒ−１）から式（Ｒ−１５）の何れか
【００１０】
【化２】
2011184417.tif 000003
【００１１】
を表し、Ｓ１は、炭素数１〜１２のアルキレン基、又は単結合を表すが、メチレン基は酸素原子、−ＣＯ−、−ＣＯＯ−、−ＯＣＯ−、−ＯＣＯＯ−、−Ｃ≡Ｃ−又は−Ｃ＝Ｃ−に置き換えられても良いが、これらにより置換した場合に２個以上の酸素原子、２個以上の−Ｃ≡Ｃ−及び２個以上の−Ｃ＝Ｃ−が隣り合うことは無く、Ｌ１は、単結合、−Ｏ−、−Ｓ−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＣＯ−ＮＲ１１−、−ＮＲ１１−ＣＯ−、−ＳＣＨ２−、−ＣＨ２Ｓ−、−ＣＨ＝ＣＲ１１Ｈ−ＣＯＯ−、−ＣＯＯ−ＣＲ１１Ｈ＝ＣＨ−、−ＣＨ＝ＣＲ１１Ｈ−ＯＣＯ−、−ＯＣＯ−ＣＲ１１Ｈ＝ＣＨ−、−ＣＨ＝Ｃ（ＣＨ３）−ＣＯＯ−、−ＯＣＯ−Ｃ（ＣＨ３）＝ＣＨ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＯＣＯＣＨ２−、−ＣＨ２ＯＣＯ−、−ＣＯＯＣＨ２−、−ＣＨ２ＣＯＯ−、−ＯＣ２Ｈ４Ｏ−、−ＣＨ＝ＣＨ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−を表し（式中、Ｒ１１は水素原子又は炭素原子１〜４のアルキル基を表す。）、Ｍ１は、１，４−フェニレン基、１，４−シクロヘキシレン基、ピリジン−２，５−ジイル基、ピリミジン−２，５−ジイル基、ナフタレン−２，６−ジイル基、１，２，３，４−テトラヒドロナフタレン−テトラヒドロナフタレン−２，６−ジイル基又は１，３−ジオキサン−２，５−ジイル基を表し、Ｍ２は１，４−フェニレン基、１，３，５−ベンゼントリイル基、１，３，４，５−ベンゼントリイル基、１，３，４，５−ベンゼンテトライル基、１，４−シクロヘキシレン基、１，３，５−シクロヘキサントリイル基、１，３，４−シクロヘキサントリイル基、１，３，４，５−シクロヘキサンテトライル基、ピリジン−２，５−ジイル基、ピリミジン−２，５−ジイル基、ナフタレン−２，６−ジイル基、ナフタレン−２，５，６−トリイル基、ナフタレン−２，５，６，７−テトライル基、１，２，３，４−テトラヒドロナフタレン−２，６−ジイル基、テトラヒドロナフタレン−２，６−ジイル基、１，２，３，４−テトラヒドロナフタレン−２，５，６−トリイル基、１，２，３，４−テトラヒドロナフタレン−２，５，６，７−テトライル基、１，３−ジオキサン−２，５−ジイル基を表すが、Ｍ１及びＭ２は、お互い独立して無置換であるか又は炭素数１〜１２のアルキル基、炭素数１〜１２のハロゲン化アルキル基、炭素数１〜１２のアルコキシ基、炭素数１〜１２のハロゲン化アルコキシ基、ハロゲン、シアノ基、又はニトロ基で置換されていても良く、Ｚは、水素原子、フッ素原子、塩素原子、シアノ基、−ＳＣＮ、−ＯＣＦ３、又は１〜１２個の炭素原子を有するアルキル基を表し、該アルキル基は酸素原子同士が直接結合しないものとしてメチレン基が酸素原子、硫黄原子、−ＣＯ−、−ＣＯＯ−、−ＯＣＯ−、−ＯＣＯＯ、−ＣＨ＝ＣＨ−、又は−Ｃ≡Ｃ−で置換されても良く、又はＺは−Ｌ２−Ｓ２−Ｒ２（式中Ｒ２、Ｓ２及びＬ２はＲ１、Ｓ１及びＬ１と同じ意味を表す。）を表し、ｎは０、１、２又は３を表し、ｎが２又は３を表す場合、２個あるいは３個存在するＬ１は同一であっても異なっていても良く、２個あるいは３個存在する、Ｍ１及びＭ２は同一であっても異なっていても良く、ｋは１、２又は３を表すが、ｋが２又は３を表す場合に、２個あるいは３個存在するＺは同一であっても異なっていても良い。）で表される重合性化合物を提供し、当該化合物を構成部材とする液晶組成物、更に、当該液晶組成物を用いた光学異方体、又は液晶表示素子を提供する。
【発明の効果】
【００１２】
本願発明の重合性化合物は、他の重合性化合物及び液晶化合物との優れた溶解性を有することから重合性組成物の構成部材として有用である。又、本願発明の重合性化合物を含有する重合性成物は、硬化速度が速く、且つ液晶相温度範囲が広い。当該重合性組成物を用いた光学異方体は、耐熱性が高く、偏向板、位相差板等の用途に有用であり、また高分子安定化液晶表示素子にも有用である。
【発明を実施するための形態】
【００１３】
一般式（Ｉ）において、Ｒ１及びＲ２はお互い独立して重合性基を表すが、重合性基の具体的な例としては、下記に示す構造が挙げられる。
【００１４】
【化３】
2011184417.tif 000004
【００１５】
これらの重合基はラジカル重合、ラジカル付加重合、カチオン重合、及びアニオン重合により硬化する。特に重合方法として紫外線重合を行う場合には、式（Ｒ−１）、式（Ｒ−２）、式（Ｒ−４）、式（Ｒ−５）、式（Ｒ−７）、式（Ｒ−１１）、式（Ｒ−１３）及び式（Ｒ−１５）が好ましく、式（Ｒ−１）、式（Ｒ−２）、式（Ｒ−７）、式（Ｒ−１１）及び式（Ｒ−１３）がより好ましく、式（Ｒ−１）及び式（Ｒ−２）がより好ましい。
【００１６】
Ｓ１及びＳ２はお互い独立してスペーサー基又は単結合を表すが、スペーサー基としては、炭素数１〜６のアルキレン基又は単結合が好ましく、該アルキレン基は酸素原子同士が直接結合しないものとして炭素原子が酸素原子、−ＣＯ−、−ＣＯＯ−、−ＯＣＯ−又は−ＯＣＯＯ−、−Ｃ≡Ｃ−、−Ｃ＝Ｃ−に置き換えられても良く、溶解性の改善をより重視する場合には、酸素原子同士が直接結合しないものとして炭素原子が酸素原子、−ＣＯ−、−ＣＯＯ−、−ＯＣＯ−又は−ＯＣＯＯ−、−Ｃ≡Ｃ−、−Ｃ＝Ｃ−に置き換えられても良い炭素数１〜６のアルキレン基が好ましく、耐熱性及び表面硬度の改善をより重視する場合には、単結合が好ましい。
【００１７】
Ｌ１及びＬ２はお互い独立して、単結合、−Ｏ−、−ＯＣＨ２−、−ＯＣＨ２−、−Ｃ２Ｈ４−、−ＣＨ２Ｏ−、−ＣＯＯ−、−ＯＣＯ−、−ＯＣＯＯＣＨ２−、−ＣＨ２ＯＣＯＯ−、−ＣＨ＝ＣＨ−ＣＯＯ−、−ＯＯＣ−ＣＨ＝ＣＨ−、−ＣＨ＝ＣＣＨ３−ＣＯＯ−、−ＯＯＣ−ＣＣＨ３＝ＣＨ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−Ｃ≡Ｃ−、−ＣＦ２Ｏ−及び−ＯＣＦ２−が好ましく、製造の容易性及び液晶配向性の観点から、−Ｏ−、−ＯＣＨ２−、−ＣＨ２Ｏ−、−ＣＯＯ−、−ＯＣＯ−、−Ｃ２Ｈ４−、−Ｃ≡Ｃ−及び単結合がより好ましく、−ＯＣＨ２−、−ＣＨ２Ｏ−、−ＣＯＯ−、−ＯＣＯ−及び単結合が特に好ましい。
【００１８】
Ｍ１は、お互い独立して１，４−フェニレン基、１，４−シクロヘキシレン基、ピリジン−２，５−ジイル基、ピリミジン−２，５−ジイル基、テトラヒドロナフタレン−２，６−ジイル基及びナフタレン−２，６−ジイル基が好ましく、１，４−シクロヘキシレン基、１，４−フェニレン基、ナフタレン−２，６−ジイル基及びテトラヒドロナフタレン−２，６−ジイル基が更に好ましく、製造の容易さからは１，４−フェニレン基が最も好ましく、ＵＶ照射により重合させる際の重合度を上げるには、１，４−フェニレン基、ナフタレン−２，６−ジイル基又は１，３，４−ベンゼントリイル基が好ましい。またこれらの基はアルキル基、ハロゲン化アルキル基、アルコキシ基、ハロゲン化アルコキシ基、ハロゲン、シアノ基又はニトロ基により置換されていても良く、無置換であるか炭素数１〜４のアルキル基、炭素数１〜４のハロゲン化アルキル基、炭素数１〜４のアルコキシ基、炭素数１〜４のハロゲン化アルコキシ基又はハロゲンにより置換されていているものが更に好ましく、溶解性の改善をより重視する場合には、炭素数１〜４のアルキル基、炭素数１〜４のハロゲン化アルキル基、炭素数１〜４のアルコキシ基、炭素数１〜４のハロゲン化アルコキシ基又はハロゲンにより置換されていているものが好ましく、耐熱性及び表面硬度の改善をより重視する場合には、無置換のものが好ましい。
【００１９】
Ｍ２は、１，４−フェニレン基、１，４−シクロヘキシレン基、ピリジン−２，５−ジイル基、ピリミジン−２，５−ジイル基、ナフタレン−２，６−ジイル基、１，２，３，４−テトラヒドロナフタレン−２，６−ジイル基、１，３−ジオキサン−２，５−ジイル基、１，３，５−ベンゼントリイル基、１，３，４−ベンゼントリイル基、１，３，４，５−ベンゼンテトライル基、１，３，５−シクロヘキサントリイル基又は１，３，４−シクロヘキサントリイル基が好ましく、１，４−フェニレン基、１，４−シクロヘキシレン基、ナフタレン−２，６−ジイル基、１，３，５−ベンゼントリイル基及び１，３，４−ベンゼントリイル基が更に好ましく、ＵＶ照射により重合させる際の重合度を上げるには、１，４−フェニレン基、ナフタレン−２，６−ジイル基又は、１，３，４−ベンゼントリイル基が好ましい。またこれらの基はアルキル基、ハロゲン化アルキル基、アルコキシ基、ハロゲン化アルコキシ基、ハロゲン、シアノ基又はニトロ基により置換されていても良く、無置換であるか炭素数１〜４のアルキル基、炭素数１〜４のハロゲン化アルキル基、炭素数１〜４のアルコキシ基、炭素数１〜４のハロゲン化アルコキシ基又はハロゲンにより置換されていているものが更に好ましく、溶解性の改善をより重視する場合には、炭素数１〜４のアルキル基、炭素数１〜４のハロゲン化アルキル基、炭素数１〜４のアルコキシ基、炭素数１〜４のハロゲン化アルコキシ基又はハロゲンにより置換されていているものが好ましく、機械的強度の改善をより重視する場合には、無置換のものが好ましい。
【００２０】
Ｚは、フッ素原子、塩素原子、シアノ基、１〜１２個の炭素原子を有するアルキル基、又は−Ｌ２−Ｓ２−Ｒ２（式中Ｒ２、Ｓ２及びＬ３はＲ１、Ｓ１及びＬ１と同じ意味を表す）がより好ましく、重合後の架橋密度を高め、耐熱性及び表面硬度の改善や、高分子安定化液晶デバイスには、表面硬度改善するには−Ｌ２−Ｓ２−Ｒ２が好ましく、相溶性の向上にはフッ素原子、塩素原子、シアノ基、１〜１２個の炭素原子を有するアルキル基、又は−Ｌ２−Ｓ２−Ｒ２が好ましく、セル間に印加した電圧により駆動させるためにはフッ素原子、塩素原子又はシアノ基が好ましい。
【００２１】
ｎは０、１、２又は３を表すが、ｎが大きいと溶解性が低下し、ｎが小さいと配向性が低下してしまう。このため、ｎが０、１及び２が好ましく、ｎが１及び２が特に好ましい。
ｋは１又は２が好ましい。
【００２２】
一般式（Ｉ）で表される化合物は、より具体的には、下記の一般式（Ｉ−１）〜一般式（Ｉ−４０）で表される化合物が好ましい。
【００２３】
【化４】
2011184417.tif 000005
【００２４】
【化５】
2011184417.tif 000006
【００２５】
【化６】
2011184417.tif 000007
【００２６】
【化７】
2011184417.tif 000008
【００２７】
（式中、ｐ及びｑは、０〜１２の整数を表すが、ｐ又は／及びｑが０であって酸素原子同士が直結した構造となる場合には、酸素原子をひとつ除去する。）
本発明の化合物は以下に記載する合成方法で合成することができる。
（製法１）  一般式（Ｉ−２）で表される化合物の製造
４−ブロモ−２−フルオロ−フェノールと４−ブロモフェニルホウ酸とをパラジウム触媒による鈴木−宮浦カップリング反応により、ビフェニル誘導体（Ｓ−１）を得る。更にプロパルギルアルコールとの薗頭反応によりフェニルアセチレン誘導体（Ｓ−２）を得る。次いで、アクリル酸クロリドとのエステル化反応により、目的物であるフェニルアセチレン誘導体（Ｉ−２）を得ることが出来る。
【００２８】
【化８】
2011184417.tif 000009
【００２９】
（製法２）  一般式（Ｉ−６）で表される化合物の製造
４−ブロモベンジルアルコールと４−ブロモ−フェニルホウ酸とのパラジウム触媒による鈴木−宮浦カップリング反応により、ビフェニル誘導体（Ｓ−３）を得る。次いで、３−ブチン−１−オールとの薗頭反応によりフェニルアセチレン誘導体（Ｓ−４）を得て、更にアクリル酸クロリドとのエステル化反応により、目的物であるフェニルアセチレン誘導体（Ｉ−６）を得ることが出来る。
【００３０】
【化９】
2011184417.tif 000010
【００３１】
（製法３）  一般式（Ｉ−１２）で表される化合物の製造
６−メトキシ−２−ブロモナフタレンから調製したグリニア試薬とブロモヨウドベンゼンをパラジウム触媒存在下に反応させてフェニルナフタレン誘導体（Ｓ−５）を得た後、酸により加水分解して、ナフトール誘導体（Ｓ−６）を得る。更にプロパルギルアルコールとの薗頭反応によりフェニルアセチレン誘導体（Ｓ−７）を得る。次いで、アクリル酸クロリドとのエステル化反応により、目的物であるビフェニルアセチレン誘導体（Ｉ−１２）を得ることが出来る。
【００３２】
【化１０】
2011184417.tif 000011
【００３３】
（製法４）  一般式（Ｉ−１８）で表される化合物の製造
４−ヒドロキシ−３−メトキシ桂皮酸と４−ブロモフェノールとのジシクロヘキシルカルボジイミド等の脱水縮合剤を用いたエステル化反応により、桂皮酸エステル誘導体（Ｓ−８）を得る。次いで、３−ブチン−１−オールとの薗頭反応によりフェニルアセチレン誘導体（Ｓ−９）を得て、更に６−クロロヘキシルアクリレートとの炭酸カリウム等の塩基を用いたエーテル化反応、アクリル酸クロリドとのエステル化反応により、目的物であるフェニルアセチレン誘導体（Ｉ−１８）を得ることが出来る。
【００３４】
【化１１】
2011184417.tif 000012
【００３５】
（製法５）  一般式（Ｉ−２２）で表される化合物の製造
６−ヒドロキシ−２−ナフトエ酸と４−ブロモ−２−フルオロフェノールとのジシクロヘキシルカルボジイミド等の脱水縮合剤を用いたエステル化反応により、桂皮酸エステル誘導体（Ｓ−１０）を得る。次いで、６−クロロヘキサノールとの炭酸カリウム等の塩基を用いたエーテル化反応、更に３−ブチン−１−オールとの薗頭反応によりフェニルアセチレン誘導体（Ｓ−１１）を得る。次いで、メタアクリル酸クロリドとのエステル化反応により、目的物であるフェニルアセチレン誘導体（Ｉ−２２）を得ることが出来る。
【００３６】
【化１２】
2011184417.tif 000013
【００３７】
（製法６）  一般式（Ｉ−２８）で表される化合物の製造
２−フルオロ−４−ブロモビフェニルと塩化アセチルとを塩化アルミニム（III）を用いたフリーデルクラフト反応を行い、更にギ酸と過酸化水素水から調製した過ギ酸により酸化し、ヒドロキシビフェニル化合物（Ｓ−１３）を得る。次いで３，５−ジヒドロキシ安息香酸とジシクロヘキシルカルボジイミド等の脱水縮合剤を用いたエステル化反応により、ビフェニル誘導体（Ｓ−１４）を得る。更に３−ブチン−１−オールとの薗頭反応によりビフェニルセチレン誘導体（Ｓ−１５）を得る。次いで、コハク酸モノ２−エチルメタクリレートとのエステル化反応により、目的物であるビフェニルアセチレン誘導体（Ｉ−２８）を得ることが出来る。
【００３８】
【化１３】
2011184417.tif 000014
【００３９】
（製法７）  一般式（Ｉ−３１）で表される化合物の製造
４−（４‘−ヒドロキシビフェニル）カルボン酸エチルとトリフルオロメタンスルホン酸無水物とのエステル化反応により、ビフェニル誘導体（Ｓ−１６）を得る。更に３−ブチン−１−オールとの薗頭反応によりビフェニルセチレン誘導体（Ｓ−１７）を得る。次いで３−エチル−３−ヒドロキシメチルオキセタン（商品名ＥＯＸＡ，東亜合成社製）とを水酸化ナトリウム等の塩基の存在下でエーテル化反応させ、オキセタン誘導体（Ｓ−１８）を得る。更に３−エチル−３−ヒドロキシメチルオキセタンとジシクロヘキシルカルボジイミド等の脱水縮合剤を用いたエステル化反応により目的物であるビフェニルアセチレン誘導体（Ｉ−３１）を得ることが出来る。
【００４０】
【化１４】
2011184417.tif 000015
【００４１】
（製法９）  一般式（Ｉ−３８）で表される化合物の製造
４’−ブロモ−２’−フルオロ−４−ヒドロキシビフェニルの水酸基を３，４−ジヒドロ−２Ｈ−ピランで保護し（Ｓ−１９）を得た後、３−ブチン−１−オールとの薗頭反応によりビフェニルセチレン誘導体とし、更にメタクリル酸クロリドとのエステル化反応によりビフェニル誘導体（Ｓ−２０）を得た。これを塩酸により水酸基を脱保護し、メタアクリル基を有するビフェニルアセチレン誘導体（Ｓ−２１）を得る。
【００４２】
【化１５】
2011184417.tif 000016
【００４３】
次いで、ヒドロキシビフェニルカルボン酸エチルと６−クロロヘキサノールとを炭酸カリウム等の塩基の存在下でエーテル化反応させ、更に水酸化カリウムで加水分解を行い水酸基を有するビフェニルカルボン酸（Ｓ−２２）を得る。次いで、メタクリル酸とのエステル化反応後、ビフェニルアセチレン誘導体（Ｓ−２１）とのエステル化により目的物であるビフェニルアセチレン誘導体（Ｉ−３８）を得ることが出来る。
【００４４】
【化１６】
2011184417.tif 000017
【００４５】
本願発明の化合物は、ネマチック液晶、スメクチック液晶、キラルネマチック、キラルスメクチック、及びコレステリック液晶組成物に使用できる。本願発明の液晶組成物は、本願発明の化合物を一種以上用いる以外に、任意の範囲で他の重合性化合物を添加しても構わない。本願発明の重合性液晶組成物中に含まれる重合性液晶化合物としては、重合性官能基としてアクリロイルオキシ基、メタアクリロイルオキシ基を有するものが特に好ましい。更に重合性液晶化合物としては、重合性官能基を分子内に２つ以上持つものが好ましい。また、本願発明の液晶組成物がコレステリック液晶の場合は、キラル化合物の添加が好ましい。更に重合性基を有しない液晶組成物を添加しても構わなく、それにより得られる液晶組成物は特に高分子安定化液晶表示素子に有用な材料である。
【００４６】
本願発明以外の重合性化合物の具体例としては、一般式（Ｉ）で表される化合物を含有する以外に制限はないが、組み合わせて使用する重合性液晶化合物としては、化合物中にアクリロイルオキシ基（Ｒ−１）又はメタアクリロイルオキシ基（Ｒ−２）を有するものが好ましく、重合性官能基を分子内に２つ以上持つものがより好ましい。
【００４７】
組み合わせて使用する重合性液晶化合物として具体的には一般式（ＩＩ）
【００４８】
【化１７】
2011184417.tif 000018
【００４９】
（式中Ａは、Ｈ、Ｆ、Ｃｌ、ＣＮ、ＳＣＮ、ＯＣＦ３、１〜１２個の炭素原子を有するアルキル基であり、酸素原子同士が直接結合しないものとして炭素原子が酸素原子、硫黄原子、−ＣＯ−、−ＣＯＯ−、−ＯＣＯ−、−ＯＣＯＯ−、−ＣＨ＝ＣＨ−、−Ｃ≡Ｃ−で置換されて良く、又はＡは−Ｌ５−Ｓ４−Ｒ４であり、Ｒ３及びＲ４は、重合性基であり、Ｓ３及びＳ４は、お互い独立して単結合、又は１〜１２個の炭素原子を有するアルキレン基を表し、ここで一つ以上の−ＣＨ２−は、酸素原子同士が直接結合しないものとして炭素原子が酸素原子、−ＣＯＯ−、−ＯＣＯ−、−ＯＣＯＯ−に置き換えられても良く、Ｌ３、Ｌ４、及びＬ５はお互い独立して、単結合、−Ｏ−、−Ｓ−、−ＯＣＨ２−、−ＣＨ２Ｏ−、−ＣＯ−、−ＣＯＯ−、−ＯＣＯ−、−ＯＣＯＯＣＨ２−、−ＣＨ２ＯＣＯＯ−、−ＣＯ−ＮＲ１２−、−ＮＲ１２−ＣＯ−、−ＣＨ＝Ｎ−、−ＳＣＨ２−、−ＣＨ２Ｓ−、−ＣＨ＝ＣＲ１２−ＣＯＯ−、−ＯＣＯ−ＣＲ１２＝ＣＨ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＯＣＯＣＨ２−、−ＣＨ２ＣＯＯ−、−ＣＨ＝ＣＨ−、−Ｃ２Ｈ４−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−を表すが（式中、Ｒ１２は炭素原子１〜４のアルキル基を表す。）、Ｍ３、及びＭ４はお互い独立して、１，４−フェニレン基、１，４−シクロヘキシレン基、ピリジン−２，５−ジイル基、ピリミジン−２，５−ジイル基、ナフタレン−２，６−ジイル基、テトラヒドロナフタレン−２，６−ジイル基又は１，３−ジオキサン−２，５−ジイル基、フルオレン−２，７−ジイルを表すが、Ｍ３、及びＭ４はお互い独立して無置換であるか又はアルキル基、ハロゲン化アルキル基、アルコキシ基、ハロゲン化アルコキシ基、ハロゲノ基、シアノ基、又はニトロ基に置換されていても良く、ｌは０、１、２又は３を表すが、ｌが２又は３を表す場合、２個あるいは３個存在するＬ４及び／又はＭ４は同一であっても異なっていても良い。）で表される化合物が挙げられる。
【００５０】
特に、Ｌ３、Ｌ４、及びＬ５がお互い独立して、単結合、−Ｏ−、−ＣＯＯ−又は−ＯＣＯ−を表し、Ｍ３、及びＭ４がお互い独立して、１，４−フェニレン基、１，４−シクロヘキシレン基、ピリジン−２，５−ジイル基、ピリミジン−２，５−ジイル基、ナフタレン−２，６−ジイル基で表される化合物が好ましい。
【００５１】
一般式（ＩＩ）で表される化合物は具体的には、一般式（ＩＩ−１）〜一般式（ＩＩ−２２）で表される化合物が好ましい。
【００５２】
【化１８】
2011184417.tif 000019
【００５３】
【化１９】
2011184417.tif 000020
【００５４】
（式中、ａ及びｂは、０〜１２の整数を表すが、ａ又は／及びｂが０であって酸素原子同士が直結した構造となる場合には、酸素原子をひとつ除去する。）
また、本願発明の液晶組成物に使用する重合性液晶化合物としては、液晶温度範囲や複屈折率の調節、粘度低減、重合速度の向上及び表示特性向上を目的として一般式（ＩＩ−２３）〜一般式（ＩＩ−４０）を配合することが好ましい。
【００５５】
【化２０】
2011184417.tif 000021
【００５６】
【化２１】
2011184417.tif 000022
【００５７】
（式中、ａ及びｂは、０〜１２の整数を表すが、ａ又は／及びｂが０であって酸素原子同士が直結した構造となる場合には、酸素原子をひとつ除去する。）
本願発明の液晶組成物がコレステリック液晶の場合は、通常キラル化合物を添加するが、具体的な化合物としては一般式（ＩＩＩ−１）〜一般式（ＩＩＩ−８）に示される化合物が好ましい。キラル化合物の配合量は、液晶組成物に対して、０．５〜３０重量％が好ましく、２〜２０重量％がより好ましい。
【００５８】
【化２２】
2011184417.tif 000023
【００５９】
（式中、ａ及びｂは、０〜１２の整数を表すが、ａ又は／及びｂが０であって酸素原子同士が直結した構造となる場合には、酸素原子をひとつ除去する。）
更に本発明の液晶組成物に、重合性基を有しない液晶組成物に添加してもよく、通常の液晶デバイス、例えばＳＴＮ（スーパー・ツイステッド・ネマチック）液晶や、ＴＮ（ツイステッド・ネマチック）液晶、ＴＦＴ（薄膜トランジスター）液晶等に使用されるネマチック液晶組成物、強誘電液晶組成物等が挙げられる。
【００６０】
また、重合性官能基を有する化合物であって、液晶性を示さない化合物を添加することもできる。このような化合物としては、通常、この技術分野で高分子形成性モノマーあるいは高分子形成性オリゴマーとして認識されるものであれば特に制限なく使用することができるが、その添加量は組成物として液晶性を呈するように調整する必要がある。
【００６１】
本発明の液晶組成物は、π電子を持つ−Ｃ≡Ｃ−を有するため紫外線吸収域が広く重合開始剤を添加しなくても光又は熱による重合が可能であり、特に高分子安定化液晶デバイスに使用する場合には、光開始剤由来の不純物がないため信頼性が向上する。また、−Ｃ≡Ｃ−は化学的に安定であり、特に隣接した芳香環があると紫外線吸収域が広くなり、また化学的な安定性も増す。更に−Ｃ≡Ｃ−を分子内に持つと液晶化合物との相溶性が向上し、析出等による不具合を改善することができる。また−Ｃ≡Ｃ−が環構造、特に２個のベンゼンの間にある（トラン構造）とベンゼン同士は捩れた位置関係となってしまう。さらにトラン構造の化合物は、紫外線の照射によりその構造が分解し、着色、信頼性低下を起こすため液晶デバイスには不適である。
【００６２】
光重合開始剤を添加する場合は、光重合開始剤の濃度は、０．１〜１０質量%が好ましく、０．２〜１０質量%が更に好ましく、０．４〜５質量%が特に好ましい。光開始剤としては、ベンゾインエーテル類、ベンゾフェノン類、アセトフェノン類、ベンジルケタール類、アシルフォスフィンオキサイド類等が挙げられる。熱重合開始剤としては、アゾビスイソブチロニトリル、ベンゾイルパーオキシド等が挙げられる。
【００６３】
また、本発明の液晶組成物には、その保存安定性を向上させるために、安定剤を添加することもできる。使用できる安定剤としては、例えば、ヒドロキノン類、ヒドロキノンモノアルキルエーテル類、第三ブチルカテコール類、ピロガロール類、チオフェノール類、ニトロ化合物類、β−ナフチルアミン類、β−ナフトール類、ニトロソ化合物等が挙げられる。安定剤を使用する場合の添加量は、液晶組成物に対して０．００５〜１質量％の範囲が好ましく、０．０２〜０．５質量％が更に好ましく、０．０３〜０．１質量％が特に好ましい。
【００６４】
また、本発明の液晶組成物を位相差フィルム、偏光フィルムや配向膜の原料、又は印刷インキ及び塗料、保護膜等の用途に利用する場合には、その目的に応じて金属、金属錯体、染料、顔料、色素、蛍光材料、燐光材料、界面活性剤、レベリング剤、チキソ剤、ゲル化剤、多糖類、紫外線吸収剤、赤外線吸収剤、抗酸化剤、イオン交換樹脂、酸化チタン等の金属酸化物等を添加することもできる。
【００６５】
次に本発明の光学異方体について説明する。本発明の液晶組成物を重合させることによって製造される光学異方体は種々の用途に利用できる。例えば、本発明の重合性液晶組成物を、配向させない状態で重合させた場合、光散乱板、偏光解消板、モアレ縞防止板として利用可能である。また、本発明の重合性液晶組成物を配向させた状態において、重合させることにより製造された光学異方体は、物理的性質に光学異方性を有しており、有用である。このような光学異方体は、例えば、本発明の重合性液晶組成物表面を、布等でラビング処理した基板、もしくは有機薄膜を形成した基板表面を布等でラビング処理した基板、あるいはＳｉＯ２を斜方蒸着した配向膜を有する基板上に担持させるか、基板間に挟持させた後、本発明の液晶を重合させることによって製造することができる。
【００６６】
重合性液晶組成物を基板上に担持させる際の方法としては、スピンコーティング、ダイコーティング、エクストルージョンコーティング、ロールコーティング、ワイヤーバーコーティング、グラビアコーティング、スプレーコーティング、ディッピング、プリント法等を挙げることができる。またコーティングの際、重合性液晶組成物をそのまま使用しても、有機溶媒を添加しても良い。有機溶媒としては、酢酸エチル、テトラヒドロフラン、トルエン、ヘキサン、メタノール、エタノール、ジメチルホルムアミド、ジクロロメタン、イソプロパノール、アセトン、メチルエチルケトン、アセトニトリル、セロソルブ、シクロヘキサノン、γ−ブチルラクトン、アセトキシ−２−エトキシエタン、プロピレングリコールモノメチルアセタート、Ｎ−メチルピロリジノン類を挙げることができる。これらは単独でも、組み合わせて用いても良く、その蒸気圧と重合性液晶組成物の溶解性を考慮し、適宜選択すれば良い。また、その添加量は９０重量％以下が好ましい。添加した有機溶媒を揮発させる方法としては、自然乾燥、加熱乾燥、減圧乾燥、減圧加熱乾燥を用いることができる。重合性液晶材料の塗布性を更に向上させるためには、基板上にポリイミド薄膜等の中間層を設けることや、重合性液晶材料にレベリング剤を添加するのも有効である。基板上にポリイミド薄膜等の中間層を設けるのは、重合性液晶材料を重合させて得られる光学異方体と基板の密着性が良くない場合に、密着性を向上させる手段としても有効である。
【００６７】
液晶組成物を基板間に挟持させる方法としては、毛細管現象を利用した注入法が挙げられる。基板間に形成された空間を減圧し、その後液晶材料を注入する手段も有効である。
【００６８】
ラビング処理、あるいはＳｉＯ２の斜方蒸着以外の配向処理としては、液晶材料の流動配向の利用や、電場又は磁場の利用を挙げることができる。これらの配向手段は単独で用いても、また組み合わせて用いても良い。更に、ラビングに代わる配向処理方法として、光配向法を用いることもできる。この方法は、例えば、ポリビニルシンナメート等の分子内に光二量化反応する官能基を有する有機薄膜、光で異性化する官能基を有する有機薄膜又はポリイミド等の有機薄膜に、偏光した光、好ましくは偏光した紫外線を照射することによって、配向膜を形成するものである。この光配向法に光マスクを適用することにより配向のパターン化が容易に達成できるので、光学異方体内部の分子配向も精密に制御することが可能となる。
【００６９】
基板の形状としては、平板の他に、曲面を構成部分として有していても良い。基板を構成する材料は、有機材料、無機材料を問わずに用いることができる。基板の材料となる有機材料としては、例えば、ポリエチレンテレフタレート、ポリカーボネート、ポリイミド、ポリアミド、ポリメタクリル酸メチル、ポリスチレン、ポリ塩化ビニル、ポリテトラフルオロエチレン、ポリクロロトリフルオロエチレン、ポリアリレート、ポリスルホン、トリアセチルセルロース、セルロース、ポリエーテルエーテルケトン等が挙げられ、また、無機材料としては、例えば、シリコン、ガラス、方解石等が挙げられる。
【００７０】
これらの基板を布等でラビングすることによって適当な配向性を得られない場合、公知の方法に従ってポリイミド薄膜又はポリビニルアルコール薄膜等の有機薄膜を基板表面に形成し、これを布等でラビングしても良い。また、通常のＴＮ液晶デバイス又はＳＴＮ液晶デバイスで使用されているプレチルト角を与えるポリイミド薄膜は、光学異方体内部の分子配向構造を更に精密に制御することができることから、特に好ましい。
【００７１】
また、電場によって配向状態を制御する場合には、電極層を有する基板を使用する。この場合、電極上に前述のポリイミド薄膜等の有機薄膜を形成するのが好ましい。
【００７２】
本発明の液晶組成物を重合させる方法としては、迅速な重合の進行が望ましいので、紫外線又は電子線等の活性エネルギー線を照射することによって重合させる方法が好ましい。紫外線を使用する場合、偏光光源を用いても良いし、非偏光光源を用いても良い。また、液晶組成物を２枚の基板間に挟持させて状態で重合を行う場合には、少なくとも照射面側の基板は活性エネルギー線に対して適当な透明性が与えられていなければならない。また、光照射時にマスクを用いて特定の部分のみを重合させた後、電場や磁場又は温度等の条件を変化させることにより、未重合部分の配向状態を変化させて、更に活性エネルギー線を照射して重合させるという手段を用いても良い。また、照射時の温度は、本発明の液晶組成物の液晶状態が保持される温度範囲内であることが好ましい。特に、光重合によって光学異方体を製造しようとする場合には、意図しない熱重合の誘起を避ける意味からも可能な限り室温に近い温度、即ち、典型的には２５℃での温度で重合させることが好ましい。活性エネルギー線の強度は、０．１ｍＷ／ｃｍ２〜２Ｗ／ｃｍ２が好ましい。強度が０．１ｍＷ／ｃｍ２以下の場合、光重合を完了させるのに多大な時間が必要になり生産性が悪化してしまい、２Ｗ／ｃｍ２以上の場合、重合性液晶化合物又は重合性液晶組成物が劣化してしまう危険がある。
【００７３】
また重合によって得られた本発明の光学異方体は、初期の特性変化を軽減し、安定的な特性発現を図ることを目的として熱処理を施すこともできる。熱処理の温度は５０〜２５０℃の範囲で、また熱処理時間は３０秒〜１２時間の範囲が好ましい。このような方法によって製造される本発明の光学異方体は、基板から剥離して単体で用いても、剥離せずに用いても良い。また、得られた光学異方体を積層しても、他の基板に貼り合わせて用いてもよい。
【００７４】
更に、本願記載の重合性化合物を非重合性の液晶組成物に添加してもよい。液晶表示素子に関しては液晶媒体に重合性化合物を添加して表示特性を向上させる例が報告されており、液晶セル内の液晶分子の配向を制御するために本願化合物を使用することもできる。これらは高分子安定型液晶表示素子と呼ばれる。具体的な液晶組成物としては通常の液晶表示素子、例えばＳＴＮ（スーパー・ツイステッド・ネマチック）液晶や、ＴＮ（ツイステッド・ネマチック）液晶、ＴＦＴ（薄膜トランジスター）液晶等に使用されるネマチック液晶組成物、強誘電液晶組成物等が挙げられる。これらに使用される重合性化合物は、重合後に液晶材料の配向性を制御し、その配向状態を長期に渡って保持する必要がある。このため、液晶の配向規制力と硬化物の機械強度が要求される。また、硬化後に重合性化合物が残っていたり、多量の重合開始剤が残っていると表示不良を惹き起こすことから、少量の重合開始剤若しくは重合開始剤を使用しなくとも重合が進行することが求められる。
【００７５】
また、重合性官能基を有する化合物であって、液晶性を示さない化合物を添加することもできる。このような化合物としては、通常、この技術分野で高分子形成性モノマーあるいは高分子形成性オリゴマーとして認識されるものであれば特に制限なく使用することができる。非重合性液晶組成物に添加する場合、その添加量は組成物として液晶性を呈するように調整する必要があり、一般式（Ｉ）で表される重合性化合物を少なくとも１種を含有するが、１種〜５種含有することが好ましく、１種〜３種含有することが特に好ましい。また、一般式（Ｉ）で表される化合物の含有率は、少ないと非重合性液晶化合物に対する配向規制力が弱くなり、多すぎると重合時の必要エネルギーが上昇し、重合せず残存してしまう重合性化合物の量が増してしまうため、下限値は０．０１質量%であることが好ましく、０．０３質量%であることがより好ましく、上限値は２．０質量%であることが好ましく、１．０質量%であることがより好ましい。
【００７６】
非重合性の液晶組成物としては、一般式（ＩＶ）
【００７７】
【化２３】
2011184417.tif 000024
【００７８】
(式中、Ｒ２１及びＲ２２はお互い独立して炭素原子数１から１０のアルキル基又は炭素原子数２から１０のアルケニル基を表し、これらの基中に存在する１個のメチレン基又は隣接していない２個以上のメチレン基は−Ｏ−又は−Ｓ−に置換されても良く、またこれらの基中に存在する１個又は２個以上の水素原子はフッ素原子又は塩素原子に置換されても良く、
Ｍ２１、Ｍ２２及びＭ２３はお互い独立して
（ａ）  トランス−１，４−シクロへキシレン基(この基中に存在する１個のメチレン基又は隣接していない２個以上のメチレン基は−Ｏ−又は−Ｓ−に置き換えられてもよい)、
（ｂ）  １，４−フェニレン基（この基中に存在する１個の−ＣＨ＝又は隣接していない２個以上の−ＣＨ＝は窒素原子に置き換えられてもよい）、３−フルオロ−１，４−フェニレン基、３，５−ジフルオロ−１，４−フェニレン基、及び
（ｃ）  １，４−シクロヘキセニレン基、１，４−ビシクロ（２．２．２）オクチレン基、ピペリジン−２,５−ジイル基、ナフタレン−２，６−ジイル基、デカヒドロナフタレン−２，６−ジイル基及び１，２，３，４−テトラヒドロナフタレン−２，６−ジイル基
からなる群より選ばれる基を表し、
ｏは０、１又は２を表し、
Ｌ２１、及びＬ２２はお互い独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＨ＝ＣＨ−、−ＣＨ＝Ｎ−N＝ＣＨ−又は−Ｃ≡Ｃ−を表し、Ｌ２２及び／又はＭ２３が複数存在する場合は、それらは同一でも良く異なっていても良い。）で表される化合物を一種又は二種以上含有し、第三成分として、一般式（Ｖａ）、一般式（Ｖｂ）及び一般式（Ｖｃ）
【００７９】
【化２４】
2011184417.tif 000025
【００８０】
(式中Ｒ３１、Ｒ３２及びＲ３３はお互い独立して炭素原子数１から１０のアルキル基又は炭素原子数２から１０のアルケニル基を表し、これらの基中に存在する１個のメチレン基又は隣接していない２個以上のメチレン基は−Ｏ−又は−Ｓ−に置換されても良く、またこれらの基中に存在する１個又は２個以上の水素原子はフッ素原子又は塩素原子に置換されても良く、
Ｍ３１、Ｍ３２、Ｍ３３、Ｍ３４、Ｍ３５、Ｍ３６、Ｍ３７、及びＭ３８はお互い独立して、
（ｄ）  トランス−１，４−シクロへキシレン基（この基中に存在する１個のメチレン基又は隣接していない２個以上のメチレン基は−Ｏ−又は−Ｓ−に置き換えられてもよい)、
（ｅ）  １，４−フェニレン基（この基中に存在する１個の−ＣＨ＝又は隣接していない２個以上の−ＣＨ＝は窒素原子に置き換えられてもよい）、３−フルオロ−１，４−フェニレン基、３，５−ジフルオロ−１，４−フェニレン基、及び、
（ｆ）  １，４−シクロヘキセニレン基、１，４−ビシクロ（２．２．２）オクチレン基、ピペリジン−２,５−ジイル基、ナフタレン−２,６−ジイル基、１，２，３，４−テトラヒドロナフタレン−２，６−ジイル基及びデカヒドロナフタレン−２，６−ジイル基
からなる群より選ばれる基を表し、上記の基（ｄ）、基（ｅ）又は基（ｆ）に含まれる水素原子はそれぞれシアノ基、フッ素原子、トリフルオロメチル基、トリフルオロメトキシ基又は塩素原子で置換されていても良く、
Ｌ３１、Ｌ３２、Ｌ３３、Ｌ３４、Ｌ３５、Ｌ３６、Ｌ３７及びＬ３８はお互い独立して単結合、−ＣＯＯ−、−ＯＣＯ−、−ＣＨ２ＣＨ２−、−（ＣＨ２）４−、−ＯＣＨ２−、−ＣＨ２Ｏ−、−ＯＣＦ２−、−ＣＦ２Ｏ−又は−Ｃ≡Ｃ−を表し、Ｍ３２、Ｍ３４、Ｍ３５、Ｍ３７、Ｍ３８、Ｌ３１、Ｌ３３、Ｌ３５、Ｌ３６、及び／又はＬ３８が複数存在する場合は、それらは同一でも良く異なっていても良く、
Ｘ３１、Ｘ３２、Ｘ３３、Ｘ３４、Ｘ３５、Ｘ３６、及びＸ３７はお互い独立して水素原子又はフッ素原子を表し、
Ｙ３１、Ｙ３２、及びＹ３３はお互い独立して水素原子、フッ素原子、塩素原子、シアノ基、チオシアナト基、トリフルオロメトキシ基、トリフルオロメチル基、２，２，２−トリフルオロエチル基、又はジフルオロメトキシ基を表し、
Ｘ３１、Ｘ３２、又はＹ３１のうち少なくともひとつはフッ素原子、塩素原子、シアノ基、チオシアナト基、トリフルオロメトキシ基、トリフルオロメチル基、２，２，２−トリフルオロエチル基、又はジフルオロメトキシ基を表すか、Ｍ３１、又はＭ３２、に含まれる水素原子のうち少なくともひとつはシアノ基、フッ素原子、トリフルオロメチル基、トリフルオロメトキシ基又は塩素原子を表し、
Ｘ３３、Ｘ３４、Ｘ３５、又はＹ３２のうち少なくともひとつはフッ素原子、塩素原子、シアノ基、チオシアナト基、トリフルオロメトキシ基、トリフルオロメチル基、２，２，２−トリフルオロエチル基、ジフルオロメトキシ基を表すか、Ｍ３３、Ｍ３４、又はＭ３５、に含まれる水素原子のうち少なくともひとつはシアノ基、フッ素原子、トリフルオロメチル基、トリフルオロメトキシ基又は塩素原子を表し、
Ｘ３６、Ｘ３７、又はＹ３３のうち少なくともひとつはフッ素原子、塩素原子、シアノ基、チオシアナト基、トリフルオロメトキシ基、トリフルオロメチル基、２，２，２−トリフルオロエチル基、ジフルオロメトキシ基を表すか、Ｍ３６、Ｍ３７、及びＭ３８、に含まれる水素原子のうち少なくともひとつはシアノ基、フッ素原子、トリフルオロメチル基、トリフルオロメトキシ基又は塩素原子を表し、
ｃ、ｄ、ｅ、ｆ、及びｇはお互い独立して、０、１又は２を表すが、ｄ＋ｅ及びｆ＋ｇは２以下である。）で表される化合物からなる群から選ばれる化合物又は一般式（ＶＩａ）、一般式（ＶＩｂ）及び一般式（ＶＩｃ）
【００８１】
【化２５】
2011184417.tif 000026
【００８２】
(式中Ｒ４１、Ｒ４２、Ｒ４３、Ｒ４４、Ｒ４５及び、Ｒ４６はお互い独立して炭素原子数１から１０のアルキル基又は炭素原子数２から１０のアルケニル基を表し、これらの基中に存在する１個のメチレン基又は隣接していない２個以上のメチレン基は−Ｏ−又は−Ｓ−に置換されていても良く、またこれらの基中に存在する１個又は２個以上の水素原子はフッ素原子又は塩素原子に置換されても良く、
Ｍ４１、Ｍ４２、Ｍ４３、Ｍ４４、Ｍ４５、Ｍ４６、Ｍ４７、Ｍ４８、及びＭ４９はお互い独立して、
（ｄ）  トランス-１，４−シクロへキシレン基（この基中に存在する１個のメチレン基又は隣接していない２個以上のメチレン基は−Ｏ−又は−Ｓ−に置き換えられてもよい）、
（ｅ）  １，４−フェニレン基（この基中に存在する１個の−ＣＨ＝又は隣接していない２個以上の−ＣＨ＝は窒素原子に置き換えられてもよい）及び、
（ｆ）  １，４−シクロヘキセニレン基、１，４−ビシクロ（２．２．２）オクチレン基、ピペリジン−２，５−ジイル基、ナフタレン−２，６−ジイル基、１，２，３，４−テトラヒドロナフタレン−２，６−ジイル基及びデカヒドロナフタレン−２，６−ジイル基
からなる群より選ばれる基を表し、上記の基（ｄ）、基（ｅ）又は基（ｆ）に含まれる水素原子はそれぞれシアノ基、フッ素原子、トリフルオロメチル基、トリフルオロメトキシ基又は塩素原子で置換されていても良く、
Ｌ４１、Ｌ４２、Ｌ４３、Ｌ４４、Ｌ４５、Ｌ４６、Ｌ４７、Ｌ４８、及びＬ４９はお互い独立して単結合、−ＣＯＯ−、−ＯＣＯ−、−ＣＨ２ＣＨ２−、−（ＣＨ２）４−、−ＯＣＨ２−、−ＣＨ２Ｏ−、−OＣＦ２−、−ＣＦ２Ｏ−又は−Ｃ≡Ｃ−を表し、Ｍ４２、Ｍ４３、Ｍ４５、Ｍ４６、Ｍ４８、Ｍ４９、Ｌ４１、Ｌ４３、Ｌ４４、Ｌ４６、Ｌ４７及び／又はＬ４９が複数存在する場合は、それらは同一でも良く異なっていても良く、
Ｘ４１、Ｘ４２はお互い独立してトリフルオロメチル基、トリフルオロメトキシ基又はフッ素原子を表し、Ｘ４３、Ｘ４４、Ｘ４５、Ｘ４６、Ｘ４７、及びＸ４８はお互い独立して水素原子、トリフルオロメチル基、トリフルオロメトキシ基又はフッ素原子を表すが、Ｘ４１及びＸ４２の何れか一つはフッ素原子を表し、Ｘ４３、Ｘ４４、及びＸ４５の何れか一つはフッ素原子を表し、Ｘ４６、Ｘ４７、及びＸ４８の何れか一つはフッ素原子を表すが、Ｘ４６、及びＸ４７、は同時にフッ素原子を表すことはなく、Ｘ４６、及びＸ４８は同時にフッ素原子を表すことはない、
Ｇはメチレン基又は−Ｏ−を表し、
ｈ、ｉ、ｊ、ｒ、ｓ、及びｔはお互い独立して、０、１又は２を表すが、ｈ＋ｉ、ｊ＋ｒ及びｓ＋ｔは２以下である。）で表される化合物からなる群から選ばれる化合物を一種又は二種以上含有することを特徴とする液晶組成物が好ましい。
【実施例】
【００８３】
以下、実施例を挙げて本発明を更に詳述するが、本発明はこれらの実施例に限定されるものではない。また、以下の実施例及び比較例の組成物における「%」は『質量%』を意味する。
（実施例１）
撹拌装置、冷却器、及び温度計を備えた反応容器に４−ブロモ−４’−ヒドロキシビフェニル  ２５ｇ（１００ミリモル）、プロパルギルアルコール  ８．４ｇ（１５０ミリモル）、トリエチルアミン  １２ｇ（１２０ミリモル）、テトラキストリフェニルホスフィンパラジウム  ２．４ｇ、ヨウ化銅（Ｉ）１ｇ、ジメチルホルムアミド  ３００ｍｌを仕込み、窒素ガス雰囲気下で反応器を９０℃に加熱し反応させた。反応終了後、酢酸エチル及びＴＨＦを加え、１０％塩酸水溶液、純水、飽和食塩水で有機層を洗浄した。溶媒を留去した後、２倍量（重量比）のシリカゲルカラムにより精製を行い式（１）に示す化合物１４．５ｇを得た。
【００８４】
【化２６】
2011184417.tif 000027
【００８５】
次いで、撹拌装置、冷却器及び温度計を備えた反応容器に、上記の式（１）に示す化合物１４．５ｇ（６５ミリモル）、メタクリル酸クロリド  １６．３ｇ（１５６ミリモル）、ジクロロメタン１５０ｍｌを仕込み、窒素ガス雰囲気下で反応器を５℃以下に冷却した。次いでトリエチルアミン  １６ｇ（１５６ミリモル）をゆっくり滴下した。滴下終了後、２０℃以下で３時間反応させた。反応終了後、ジクロロメタンを加え、１０％塩酸水溶液、純水、飽和食塩水で有機層を洗浄した。溶媒を留去した後、２倍量（重量比）のシリカゲルカラムにより精製を行い、ジクロロメタン／メタノールの混合溶媒から再結晶することにより式（２）に示す目的の化合物１８ｇを得た。この化合物の融点は８２℃であった。
【００８６】
【化２７】
2011184417.tif 000028
【００８７】
（物性値）
Ｈ−ＮＭＲ（溶媒：重クロロホルム）：δ：１．９６（ｓ，３Ｈ），２ ．０４（ｓ，３Ｈ），５．００（ｓ，２Ｈ），５．６３（ｍ，１Ｈ），５．７７（ｍ，１Ｈ），６．２１（ｓ，１Ｈ），６．３７（ｓ，１Ｈ），７．１９（ｄ，２Ｈ），７．５４（ｓ，４Ｈ），７．６２（ｄ，２Ｈ）
１３Ｃ−ＮＭＲ（溶媒：重クロロホルム）：δ：１８．３，５３．０，８３．８，８６．１，１２１．１，１２２．０，１２６．４，１２６．８，１２７．４，１２８．０，１３２．３，１３５．７，１４０．５，１５０．６，１６５．７，１６６．６
赤外吸収スペクトル（ＩＲ）（ＫＢｒ）：２９２５，２８５５，１７６０，１６５２−１６２２，８０９  ｃｍ−１
融点：８２℃
（実施例２）
撹拌装置、冷却器、及び温度計を備えた反応容器に４−ブロモ−４’−ヒドロキシメチルビフェニル  ２６ｇ（１００ミリモル）、プロパルギルアルコール  ８．４ｇ（１５０ミリモル）、トリエチルアミン  １２ｇ（１２０ミリモル）、テトラキストリフェニルホスフィンパラジウム  ２．４ｇ、ヨウ化銅（Ｉ）１ｇ、ジメチルホルムアミド  ３００ｍｌを仕込み、窒素ガス雰囲気下で反応器を９０℃に加熱し反応させた。反応終了後、酢酸エチル及びＴＨＦを加え、１０％塩酸水溶液、純水、飽和食塩水で有機層を洗浄した。溶媒を留去した後、２倍量（重量比）のシリカゲルカラムにより精製を行い（３）に示す化合物１３ｇを得た。
【００８８】
【化２８】
2011184417.tif 000029
【００８９】
次いで、撹拌装置、冷却器及び温度計を備えた反応容器に、上記の式（３）に示す化合物１３ｇ（５４ミリモル）、メタクリル酸クロリド  １３．５ｇ（１３０ミリモル）、ジクロロメタン１５０ｍｌを仕込み、窒素ガス雰囲気下で反応器を５℃以下に冷却した。次いでトリエチルアミン  １３ｇ（１３０ミリモル）をゆっくり滴下した。滴下終了後、２０℃以下で３時間反応させた。反応終了後、ジクロロメタンを加え、１０％塩酸水溶液、純水、飽和食塩水で有機層を洗浄した。溶媒を留去した後、２倍量（重量比）のシリカゲルカラムにより精製を行い、ジクロロメタン／メタノールによる再結晶により式（２）に示す目的の化合物１５ｇを得た。この化合物の融点は７２℃であった。
【００９０】
【化２９】
2011184417.tif 000030
【００９１】
（物性値）
Ｈ−ＮＭＲ（溶媒：重クロロホルム）：δ：１．９８（ｓ，６Ｈ），５．０１（ｓ，２Ｈ），５．２３（ｓ，２Ｈ），５．６３（ｓ，１Ｈ），５．６４（ｓ，１Ｈ），６．１７（ｓ，１Ｈ），６．２１（ｓ，１Ｈ），７．４４（ｄ，２Ｈ），７．５４（ｓ，４Ｈ），７．６４（ｄ，２Ｈ）
１３Ｃ−ＮＭＲ（溶媒：重クロロホルム）：δ：１８．３，５３．０，６６．０，８３．８，８６．１，１２１．２，１２５．９，１２６．４，１２６．９，１２７．１，１２８．５，１３２．３，１３５．６，１３５．７，１３６．１，１４０．９
赤外吸収スペクトル（ＩＲ）（ＫＢｒ）：２９２５，２８５５，１７６０，１６５２−１６２２，８０９  ｃｍ−１
融点：７２℃
（実施例３）
撹拌装置、冷却器、及び温度計を備えた反応容器に２−ヒドロキシ−６−ナフトエ酸  １８ｇ（１００ミリモル）、４−ブロモ−２−フルオロフェノール  １９ｇ（１００ミリモル）、ジメチルアミノピリジン  １２０ｍｇ、塩化メチレン  １５０ｍｌを仕込み、氷冷バスにて５℃以下に反応容器を保ち。窒素ガスの雰囲気下でジイソプロピルカルボジイミド  １３．８ｇ（１１０ミリモル）をゆっくり滴下した。滴下終了後、反応容器を室温に戻し５時間反応させた。反応液をろ過した後、ろ液に塩化メチレン２００ｍｌを加え、１０％塩酸水溶液で洗浄し、更に飽和食塩水で洗浄し、有機層を無水硫酸ナトリウムで乾燥させた。溶媒を留去した後、２倍量（重量比）のシリカゲルカラムにより精製を行い、塩化メチレン／メタノールによる再結晶により式（５）に示す目的の化合物２５ｇを得た。
【００９２】
【化３０】
2011184417.tif 000031
【００９３】
撹拌装置、冷却器、及び温度計を備えた反応容器に３−ブチン−１−オール  ７ｇ、ｐ−トルエンスルホン酸ピリジニウム塩  ２ｇ、塩化メチレン５０ｍｌを仕込み、氷冷バスにて５℃以下に反応容器を保ち。窒素ガスの雰囲気下で３，４−ジヒドロ−２Ｈ−ピラン１０ｇをゆっくり滴下した。滴下終了後、反応容器を室温に戻し２時間反応させた。反応液を純水、飽和食塩水で洗浄し、有機層を無水硫酸ナトリウムで乾燥させた。溶媒を留去して、水酸基を保護した式（６）に示す化合物１５ｇを得た。
【００９４】
【化３１】
2011184417.tif 000032
【００９５】
撹拌装置、冷却器、及び温度計を備えた反応容器に上記式（５）に示す化合物  ２５ｇ（６９ミリモル）、上記式（６）に示す化合物  １２．７ｇ（８３ミリモル）、トリエチルアミン  １０ｇ（１００ミリモル）、テトラキストリフェニルホスフィンパラジウム  ４ｇ、ヨウ化銅（Ｉ）６５０ｍｇ、ジメチルホルムアミド  ３００ｍｌを仕込み、窒素ガス雰囲気下で反応器を９０℃に加熱し反応させた。反応終了後、酢酸エチル及びＴＨＦを加え、５％塩酸水溶液、純水、飽和食塩水で有機層を洗浄した。溶媒を留去した後、２倍量（重量比）のアルミナカラムにより精製を行い（７）に示す化合物２２ｇを得た。
【００９６】
【化３２】
2011184417.tif 000033
【００９７】
更に、撹拌装置、冷却器及び温度計を備えた反応容器に、上記式（７）に示す化合物２２ｇ（５０ミリモル）、４−（６−アクリロイルオキシヘキシルオキシ）安息香酸  １４．６ｇ（５０ミリモル）、ジメチルアミノピリジン  ７００ｍｇ、塩化メチレン  ２００ｍｌを仕込み、氷冷バスにて５℃以下に反応容器を保ち。窒素ガスの雰囲気下でジイソプロピルカルボジイミド  ７．６ｇ（６０ミリモル）をゆっくり滴下した。滴下終了後、反応容器を室温に戻し５時間反応させた。反応液をろ過した後、ろ液に塩化メチレン２００ｍｌを加え、５％塩酸水溶液で洗浄し、更に飽和食塩水で洗浄し、有機層を無水硫酸ナトリウムで乾燥させた。溶媒を留去した後、２倍量（重量比）のアルミナカラムにより精製を行い、塩化メチレン／メタノールによる再結晶により式（８）に示す化合物２８．３ｇを得た。
【００９８】
【化３３】
2011184417.tif 000034
【００９９】
次いで、撹拌装置、冷却器及び温度計を備えた反応容器に、上記式（８）に示す化合物２８ｇ（４０ミリモル）、テトラヒドロフラン  １００ｍｌを仕込み、塩酸０．２ｍｌのメタノール溶液１０ｍｌをゆっくり滴下した。滴下終了後、１時間反応させた。反応終了後、酢酸エチル及びＴＨＦを加え、１０％塩酸水溶液、純水、飽和食塩水で有機層を洗浄した。溶媒を留去した後、２倍量（重量比）のシリカゲルカラムにより精製を行い（９）に示す化合物２２ｇを得た。
【０１００】
【化３４】
2011184417.tif 000035
【０１０１】
次いで、撹拌装置、冷却器及び温度計を備えた反応容器に、上記式（９）に示す化合物２２ｇ（３５ミリモル）、アクリル酸クロリド  ３．８ｇ（４２ミリモル）、ジクロロメタン１５０ｍｌを仕込み、窒素ガス雰囲気下で反応器を５℃以下に冷却した。次いでトリエチルアミン  ４．２ｇ（４２ミリモル）をゆっくり滴下した。滴下終了後、２０℃以下で３時間反応させた。反応終了後、ジクロロメタンを加え、１０％塩酸水溶液、純水、飽和食塩水で有機層を洗浄した。溶媒を留去した後、２倍量（重量比）のシリカゲルカラムにより精製を行い、ジクロロメタン／メタノールによる再結晶により式（１０）に示す目的の化合物１９ｇを得た。
2011184417.tif 000036
【０１０２】
（実施例４）
以下に示す組成の重合性液晶組成物（組成物１）を調製した。
【０１０３】
【化３５】
2011184417.tif 000037
【０１０４】
重合性液晶組成物は、他の化合物と良好な相溶安定性を有し、ネマチック液晶相を示した。この組成物に光重合開始剤  イルガキュアー９０７（チバスペシャリティーケミカル社製）を３％添加して重合性液晶組成物（組成物２）を調製した。この組成物２のシクロヘキサノン溶液を、ポリイミド付きガラスにスピンコートし、これに高圧水銀ランプを用いて４ｍＷ／ｃｍ２の紫外線を１２０秒間照射したところ、組成物２が均一な配向状態を保ったまま重合し、光学異方体が得られた。得られた光学異方体の屈折率異方性は、０．２２であった。この光学異方体の表面硬度（ＪＩＳ−Ｓ−Ｋ−５４００による）はＨであった。得られた光学異方体の加熱前の位相差を１００％としたとき、２４０℃、１時間加熱後の位相差は９０％であり、位相差減少率は１０％だった。更に得られた光学異方体に高圧水銀ランプを用いて５ｍＷ／ｃｍ２の光を５分照射後の位相差は９２％であり、位相差減少率は、８％であった。
（比較例１）
以下に示す組成の重合性液晶組成物（組成物３）を調製した。
【０１０５】
【化３６】
2011184417.tif 000038
【０１０６】
重合性液晶組成物は、ネマチック液晶相を示したが、溶解性が悪く室温１時間で結晶が析出した。
（比較例２）
以下に示す組成の重合性液晶組成物（組成物４）を調製した。
【０１０７】
【化３７】
2011184417.tif 000039
【０１０８】
重合性液晶組成物は、良な相溶安定性を有し、ネマチック液晶相を示した。この組成物に光重合開始剤  イルガキュアー９０７（チバスペシャリティーケミカル社製）を３％添加して重合性液晶組成物（組成物５）を調製した。この組成物５のシクロヘキサノン溶液を、ポリイミド付きガラスにスピンコートし、これに高圧水銀ランプを用いて４ｍＷ／ｃｍ２の紫外線を１２０秒間照射したところ、組成物３が均一な配向状態を保ったまま重合し、光学異方体が得られた。得られた光学異方体の屈折率異方性は、０．２１であった。
この光学異方体の表面硬度（ＪＩＳ−Ｓ−Ｋ−５４００による）はＢであった。得られた光学異方体の加熱前の位相差を１００％としたとき、２４０℃、１時間加熱後の位相差は７３％であり、位相差減少率は２７％だった。更に得られた光学異方体に高圧水銀ランプを用いて５ｍＷ／ｃｍ２の光を５分照射後の位相差は８１％であり、位相差減少率は、１９％であった。このように、比較例２の組成物５は、本願発明の組成物２と比較して、作製できる光学異方体の位相差減少率が大きく、耐熱性に劣ることが明らかである。又表面硬度、屈折率異方性も低く、実施例に比較して不十分なものであった。